(57)【特許請求の範囲】
【請求項１】
臭素（Ｂｒ）を構成元素として含むと共に１つの分子の中に２つ以上のエポキシ基を含むエポキシ化合物と、
下記の式（１）で表されるトリフェニルベンゼン化合物と
を含む、樹脂組成物。
【化１】
0006536158.tif 000007
（Ｒ１〜Ｒ１５のそれぞれは、水素基（−Ｈ）および反応基のうちのいずれかであり、その反応基は、水酸基（−ＯＨ）およびアミノ基（−ＮＨ2 ）のうちのいずれかである。ただし、Ｒ１〜Ｒ５のうちの少なくとも１つは、反応基である。Ｒ６〜Ｒ１０のうちの少なくとも１つは、反応基である。Ｒ１１〜Ｒ１５のうちの少なくとも１つは、反応基である。）
【請求項２】
前記Ｒ１〜Ｒ５のうちの１つは、前記反応基であり、
前記Ｒ６〜Ｒ１０のうちの１つは、前記反応基であり、
前記Ｒ１１〜Ｒ１５のうちの１つは、前記反応基である、
請求項１記載の樹脂組成物。
【請求項３】
前記Ｒ１〜Ｒ１５のそれぞれは、水素基および水酸基のうちのいずれかであり、
または、前記Ｒ１〜Ｒ１５のそれぞれは、水素基およびアミノ基のうちのいずれかである、
請求項１または請求項２に記載の樹脂組成物。
【請求項４】
前記トリフェニルベンゼン化合物は、下記の式（１−１）および式（１−２）のそれぞれで表される化合物のうちの少なくとも一方を含む、
請求項１ないし請求項３のいずれか１項に記載の樹脂組成物。
【化２】
0006536158.tif 000008
【請求項５】
樹脂組成物を含み、
前記樹脂組成物は、
臭素を構成元素として含むと共に１つの分子の中に２つ以上のエポキシ基を含むエポキシ化合物と、
下記の式（１）で表されるトリフェニルベンゼン化合物と
を含む、
樹脂シート。
【化３】
0006536158.tif 000009
（Ｒ１〜Ｒ１５のそれぞれは、水素基および反応基のうちのいずれかであり、その反応基は、水酸基およびアミノ基のうちのいずれかである。ただし、Ｒ１〜Ｒ５のうちの少なくとも１つは、反応基である。Ｒ６〜Ｒ１０のうちの少なくとも１つは、反応基である。Ｒ１１〜Ｒ１５のうちの少なくとも１つは、反応基である。）
【請求項６】
樹脂組成物の硬化反応物を含み、
前記樹脂組成物は、
臭素を構成元素として含むと共に１つの分子の中に２つ以上のエポキシ基を含むエポキシ化合物と、
下記の式（１）で表されるトリフェニルベンゼン化合物と
を含む、
樹脂硬化物。
【化４】
0006536158.tif 000010
（Ｒ１〜Ｒ１５のそれぞれは、水素基および反応基のうちのいずれかであり、その反応基は、水酸基およびアミノ基のうちのいずれかである。ただし、Ｒ１〜Ｒ５のうちの少なくとも１つは、反応基である。Ｒ６〜Ｒ１０のうちの少なくとも１つは、反応基である。Ｒ１１〜Ｒ１５のうちの少なくとも１つは、反応基である。）
【請求項７】
１または２以上の樹脂シートの硬化反応物を含み、
前記樹脂シートは、樹脂組成物を含み、
前記樹脂組成物は、
臭素を構成元素として含むと共に１つの分子の中に２つ以上のエポキシ基を含むエポキシ化合物と、
下記の式（１）で表されるトリフェニルベンゼン化合物と
を含む、
樹脂基板。
【化５】
0006536158.tif 000011
（Ｒ１〜Ｒ１５のそれぞれは、水素基および反応基のうちのいずれかであり、その反応基は、水酸基およびアミノ基のうちのいずれかである。ただし、Ｒ１〜Ｒ５のうちの少なくとも１つは、反応基である。Ｒ６〜Ｒ１０のうちの少なくとも１つは、反応基である。Ｒ１１〜Ｒ１５のうちの少なくとも１つは、反応基である。）
【請求項８】
前記２以上の樹脂シートの硬化反応物は、積層されている、
請求項７記載の樹脂基板。
【発明の詳細な説明】
【技術分野】
【０００１】
本発明は、エポキシ化合物を含む樹脂組成物、ならびにその樹脂組成物を用いた樹脂シート、樹脂硬化物および樹脂基板に関する。
【背景技術】
【０００２】
自動車などの高温環境用途に、各種の電子部品が広く用いられる傾向にある。このため、電子部品に用いられる樹脂基板の熱的特性に関して、研究および開発が盛んに行われている。
【０００３】
樹脂基板の製造工程では、樹脂組成物をシート状に成形したのち、そのシート状の樹脂組成物（樹脂シート）を硬化反応させる。これにより、樹脂組成物の硬化反応物（樹脂硬化物）を含む樹脂基板が製造される。
【０００４】
この樹脂組成物の組成などに関しては、既にさまざまな提案がなされている。具体的には、耐衝撃性などを向上させるために、臭素化エポキシ樹脂が用いられている（例えば、特許文献１参照。）。
【先行技術文献】
【特許文献】
【０００５】
【特許文献１】特許第５３９６７２１号明細書
【発明の概要】
【発明が解決しようとする課題】
【０００６】
しかしながら、樹脂基板に関して未だ十分な熱的特性が得られていないため、改善の余地がある。
【０００７】
本発明はかかる問題点に鑑みてなされたもので、その目的は、優れた熱的特性を得ることが可能な樹脂組成物、樹脂シート、樹脂硬化物および樹脂基板を提供することにある。
【課題を解決するための手段】
【０００８】
本発明の樹脂組成物は、臭素（Ｂｒ）を構成元素として含むと共に１つの分子の中に２つ以上のエポキシ基を含むエポキシ化合物と、下記の式（１）で表されるトリフェニルベンゼン化合物とを含むものである。
【０００９】
【化１】
0006536158.tif 000002
（Ｒ１〜Ｒ１５のそれぞれは、水素基（−Ｈ）および反応基のうちのいずれかであり、その反応基は、水酸基（−ＯＨ）およびアミノ基（−ＮＨ2 ）のうちのいずれかである。ただし、Ｒ１〜Ｒ５のうちの少なくとも１つは、反応基である。Ｒ６〜Ｒ１０のうちの少なくとも１つは、反応基である。Ｒ１１〜Ｒ１５のうちの少なくとも１つは、反応基である。）
【００１０】
本発明の樹脂シートは、樹脂組成物を含み、その樹脂組成物が上記した本発明の樹脂組成物と同様の構成を有するものである。
【００１１】
本発明の樹脂硬化物は、樹脂組成物の硬化反応物を含み、その樹脂組成物が上記した本発明の樹脂組成物と同様の構成を有するものである。
【００１２】
本発明の樹脂基板は、１または２以上の樹脂シートの硬化反応物を含み、その樹脂シートが樹脂組成物を含み、その樹脂組成物が上記した本発明の樹脂組成物と同様の構成を有するものである。
【発明の効果】
【００１３】
本発明の樹脂組成物によれば、臭素を構成元素として含むと共に１つの分子の中に２つ以上のエポキシ基を含むエポキシ化合物と、式（１）に示したトリフェニルベンゼン化合物とを含んでいるので、優れた熱的特性を得ることができる。また、本発明の樹脂シート、樹脂硬化物および樹脂基板においても、同様の効果を得ることができる。
【図面の簡単な説明】
【００１４】
【図１】本発明の樹脂組成物を用いた樹脂シートの構成を表す断面図である。
【図２】本発明の樹脂組成物を用いた樹脂シートの他の構成を表す断面図である。
【図３】本発明の樹脂組成物を用いた樹脂シートのさらに他の構成を表す断面図である。
【図４】本発明の樹脂硬化物を用いた樹脂基板の構成を表す断面図である。
【図５】本発明の樹脂硬化物を用いた樹脂基板の他の構成を表す断面図である。
【図６】本発明の樹脂硬化物を用いた樹脂基板のさらに他の構成を表す断面図である。
【図７】本発明の樹脂硬化物を用いた樹脂基板のさらに他の構成を表す断面図である。
【図８】図７に示した樹脂基板の製造方法を説明するための断面図である。
【発明を実施するための形態】
【００１５】
以下、本発明の一実施形態に関して、図面を参照して詳細に説明する。なお、説明する順序は、下記の通りである。
１．樹脂組成物
１−１．構成
１−２．製造方法
１−３．作用および効果
２．樹脂シート
２−１．構成
２−２．製造方法
２−３．作用および効果
３．樹脂硬化物
３−１．構成
３−２．製造方法
３−３．作用および効果
４．樹脂基板
４−１．構成
４−２．製造方法
４−３．作用および効果
【００１６】
以下で説明する本発明の一実施形態は、その本発明を説明するための例示である。このため、本発明は、ここで説明する一実施形態だけに限定されない。本発明の一実施形態は、その本発明の要旨を逸脱しない限り、種々の実施形態に変更可能である。
【００１７】
＜１．樹脂組成物＞
まず、本発明の一実施形態の樹脂組成物に関して説明する。
【００１８】
樹脂組成物は、後述する樹脂シート、樹脂硬化物および樹脂基板などを製造するために用いられる。ただし、樹脂組成物の用途は、他の用途でもよい。
【００１９】
＜１−１．構成＞
この樹脂組成物は、臭素を構成元素として含むエポキシ化合物（以下、「臭素化エポキシ化合物」と呼称する。）と、下記の式（１）で表されるトリフェニルベンゼン化合物とを含んでいる。
【００２０】
【化２】
0006536158.tif 000003
（Ｒ１〜Ｒ１５のそれぞれは、水素基および反応基のうちのいずれかであり、その反応基は、水酸基およびアミノ基のうちのいずれかである。ただし、Ｒ１〜Ｒ１５のうちの少なくとも１つは、反応基である。）
【００２１】
ここで説明する樹脂組成物は、上記したように、樹脂シートなどの中間生成物を製造すると共に、樹脂基板などの最終生成物（樹脂硬化物）を製造するために用いられる。この「中間生成物」とは、後述するように、樹脂組成物の硬化反応（架橋反応）が実質的に完了していない状態の物質を意味している。また、「最終生成物」とは、後述するように、樹脂組成物の硬化反応が実質的に完了した状態の物質を意味している。
【００２２】
熱硬化性樹脂である臭素化エポキシ化合物は、いわゆる主剤である。一方、臭素化エポキシ化合物と一緒に用いられると共に反応基を含むトリフェニルベンゼン化合物は、いわゆる硬化剤である。この硬化剤は、反応基を用いて臭素化エポキシ化合物の架橋反応を進行させるために用いられる。
【００２３】
樹脂組成物が臭素化エポキシ化合物と共にトリフェニルベンゼン化合物を含んでいるのは、樹脂硬化物において、高い熱伝導性を維持しつつ、難燃性および耐剥離性が向上するからである。
【００２４】
詳細には、主剤として臭素化エポキシ化合物を用いると共に、硬化剤としてトリフェニルベンゼン化合物以外の他の化合物を用いると、樹脂硬化物は燃焼しにくいが、その樹脂硬化物の熱伝導率および引きはがし強さが低下する。このように樹脂硬化物の引きはがし強さが低下する傾向は、特に、高温環境中において樹脂硬化物が放置（いわゆる高温放置）された場合において顕著になる。なお、「他の化合物」は、骨格として１，３，５−トリフェニルベンゼンを含んでいない化合物であり、例えば、後述するフェノールおよびアミンなどの他の硬化剤である。
【００２５】
一方、主剤として臭素化エポキシ化合物以外の他のエポキシ化合物を用いると共に、硬化剤としてトリフェニルベンゼン化合物を用いると、樹脂硬化物の引きはがし強さは増加するが、その樹脂硬化物が燃焼しやすくなる。なお、「他のエポキシ化合物」は、臭素を構成元素として含んでいないエポキシ化合物であり、例えば、後述するグリシジルエーテル型エポキシ化合物などの他のエポキシ化合物である。
【００２６】
これに対して、主剤として臭素化エポキシ化合物を用いると共に、硬化剤としてトリフェニルベンゼン化合物を用いると、両者の相乗作用により、樹脂硬化物において高い熱伝導率および高い引きはがし強さを維持しつつ、その樹脂硬化物が燃焼しにくい。
【００２７】
この場合には、特に、樹脂硬化物が高温放置された場合においても、その高温放置の前後において熱伝導率および引きはがし強さが変化しにくくなる。すなわち、樹脂硬化物が加熱されても、熱伝導率が低下しにくくなると共に、引きはがし強さも低下しにくくなる。
【００２８】
この樹脂組成物は、粉体状および塊状などの固体状でもよいし、液体状でもよいし、双方が混在する状態でもよい。この樹脂組成物の状態は、用途などに応じて適宜決定される。
【００２９】
なお、臭素化エポキシ化合物とトリフェニルベンゼン化合物との混合比は、特に限定されない。ただし、エポキシ基を含む臭素化エポキシ化合物と反応基を含むトリフェニルベンゼン化合物とが架橋反応する場合には、一般的に、１つのエポキシ基と反応基中の１つの活性水素とが反応する。よって、臭素化エポキシ化合物とトリフェニルベンゼン化合物との反応効率を高くするためには、臭素化エポキシ化合物に含まれているエポキシ基の総数とトリフェニルベンゼン化合物に含まれている活性水素の総数とが１：１となるように、混合比を設定することが好ましい。
【００３０】
［臭素化エポキシ化合物］
主剤である臭素化エポキシ化合物は、１つの分子の中に１つ以上の臭素を構成元素として含むと共に１つ以上のエポキシ基（−Ｃ3 Ｈ5 Ｏ）を含む化合物のうちのいずれか１種類または２種類以上である。中でも、臭素化エポキシ化合物は、１つの分子の中に２つ以上のエポキシ基を含んでいることが好ましい。臭素化エポキシ化合物とトリフェニルベンゼン化合物とが反応しやすくなるからである。
【００３１】
臭素化エポキシ化合物の種類は、上記したように、１つ以上の臭素を構成元素として含むと共に１つ以上のエポキシ基を含む化合物であれば、特に限定されない。なお、臭素化エポキシ化合物が骨格とその骨格に導入された１つ以上の置換基とを含んでいる場合には、臭素は、骨格に構成元素として含まれていてもよいし、置換基に構成元素として含まれていてもよいし、骨格および置換基の双方に構成元素として含まれていてもよい。
【００３２】
中でも、臭素化エポキシ化合物は、１つの分子の中にメソゲン骨格を含んでいることが好ましい。その理由は、以下の通りである。
【００３３】
第１に、臭素化エポキシ化合物の分子同士において、ベンゼン環同士が重なりやすくなるため、そのベンゼン環間の距離が小さくなる。これにより、樹脂組成物では、臭素化エポキシ化合物の密度が向上する。また、樹脂硬化物では、分子の格子振動が散乱しにくくなるため、高い熱伝導率が得られる。
【００３４】
特に、上記した分子の格子振動の散乱現象は、熱伝導率を低下させる大きな要因であるため、その分子の格子振動の散乱現象が抑制されることで、熱伝導率の低下が著しく抑制される。
【００３５】
第２に、臭素化エポキシ化合物およびトリフェニルベンゼン化合物において、臭素化エポキシ化合物のメソゲン骨格に含まれているベンゼン環と、トリフェニルベンゼン化合物の骨格（１，３，５−トリフェニルベンゼン）に含まれているベンゼン環とが重なりやすくなる。よって、上記した臭素化エポキシ化合物同士においてベンゼン環同士が重なりやすくなる場合と同様の理由により、高い熱伝導率が得られる。
【００３６】
この「メソゲン骨格」とは、２つ以上の芳香環を含むと共に剛直性および配向性を有する原子団の総称である。具体的には、メソゲン骨格は、例えば、２つ以上のベンゼン環を含むと共にベンゼン環同士が単結合および非単結合のうちのいずれかを介して結合された骨格である。
【００３７】
なお、３つ以上のベンゼン環が結合される場合、その結合の方向性は、特に限定されない。すなわち、３つ以上のベンゼン環は、直線状となるように結合されてもよいし、途中で１回以上折れ曲がるように結合されてもよいし、２つ以上の方向に分岐するように結合されてもよい。
【００３８】
「非単結合」とは、１または２以上の構成元素を含むと共に１または２以上の多重結合を含む２価の基の総称である。具体的には、非単結合は、例えば、炭素（Ｃ）、窒素（Ｎ）、酸素（Ｏ）および水素（Ｈ）などの構成元素のうちのいずれか１種類または２種類以上を含んでいる。また、非単結合は、多重結合として、二重結合および三重結合のうちの一方または双方を含んでいる。
【００３９】
メソゲン骨格は、ベンゼン環同士の結合の種類として、単結合だけを含んでいてもよいし、非単結合だけを含んでいてもよいし、単結合および非単結合の双方を含んでいてもよい。また、非単結合の種類は、１種類だけでもよいし、２種類以上でもよい。
【００４０】
非単結合の具体例は、下記の式（２−１）〜式（２−１０）のそれぞれで表される結合などである。なお、式（２−６）および式（２−１０）のそれぞれに示した矢印は、配位結合を表している。
【００４１】
【化３】
0006536158.tif 000004
【００４２】
メソゲン骨格の具体例は、ビフェニルおよびターフェニルなどである。なお、ターフェニルは、ｏ−ターフェニルでもよいし、ｍ−ターフェニルでもよいし、ｐ−ターフェニルでもよい。
【００４３】
臭素化エポキシ化合物の具体例は、ＤＩＣ株式会社のＥＰＩＣＬＯＮシリーズ（テトラブロモビスフェノールＡをベースとする難燃性エポキシ樹脂）などである。また、臭素化エポキシ化合物の具体例は、日本化薬株式会社のＢＲＥＮシリーズ（耐熱・難燃性エポキシ樹脂）、ＢＲＯＣシリーズ（反応性難燃剤）およびＢＲシリーズ（反応性難燃剤）などである。
【００４４】
［トリフェニルベンゼン化合物］
硬化剤であるトリフェニルベンゼン化合物は、骨格（１，３，５−トリフェニルベンゼン）と反応基とを含む化合物のうちのいずれか１種類または２種類以上である。すなわち、トリフェニルベンゼン化合物では、１つの分子の中に骨格として１，３，５−トリフェニルベンゼンが含まれていると共に、その骨格に反応基が導入されている。
【００４５】
この骨格（１，３，５−トリフェニルベンゼン）は、中心に位置する１つのベンゼン環（中心ベンゼン環）と、その中心ベンゼン環の周囲に位置する３つのベンゼン環（周辺ベンゼン環）とを含んでいる。
【００４６】
以下では、Ｒ１〜Ｒ５が導入されている周辺ベンゼン環を「第１周辺ベンゼン環」、Ｒ６〜Ｒ１０が導入されている周辺ベンゼン環を「第２周辺ベンゼン環」、Ｒ１１〜Ｒ１５が導入されている周辺ベンゼン環を「第３周辺ベンゼン環」と呼称する。
【００４７】
Ｒ１〜Ｒ１５のそれぞれの種類は、水素基および反応基のうちのいずれかであれば、特に限定されない。すなわち、Ｒ１〜Ｒ１５のそれぞれは、水素基でもよいし、反応基でもよい。
【００４８】
この反応基は、水酸基およびアミノ基のうちのいずれかである。すなわち、トリフェニルベンゼン化合物は、反応基として、水酸基だけを含んでいてもよいし、アミノ基だけを含んでいてもよいし、水酸基およびアミノ基の双方を含んでいてもよい。
【００４９】
ただし、Ｒ１〜Ｒ１５のうちの１つ以上は、反応基である。トリフェニルベンゼン化合物が硬化剤として機能するためには、そのトリフェニルベンゼン化合物は１つ以上の反応基を含んでいなければならないからである。この条件が満たされていれば、反応基の数および導入位置などは、特に限定されない。中でも、Ｒ１〜Ｒ１５のうちの２つ以上は、反応基であることが好ましい。臭素化エポキシ化合物とトリフェニルベンゼン化合物とが反応しやすくなるからである。
【００５０】
特に、Ｒ１〜Ｒ１５の種類に関しては、以下の３つの条件のうちの１つまたは２つ以上が満たされていることが好ましい。
【００５１】
第１条件として、Ｒ１〜Ｒ５のうちの１つ以上は反応基であり、Ｒ６〜Ｒ１０のうちの１つ以上は反応基であり、Ｒ１１〜Ｒ１５のうちの１つ以上は反応基であることが好ましい。反応基の総数が３つ以上である場合において、その３つ以上の反応基の導入位置が第１〜第３周辺ベンゼン環のそれぞれに分散されるため、立体障害の影響が軽減されるからである。これにより、臭素化エポキシ化合物とトリフェニルベンゼン化合物とが反応しやすくなる。
【００５２】
第２条件として、Ｒ１〜Ｒ５のうちの１つは反応基であり、Ｒ６〜Ｒ１０のうちの１つは反応基であり、Ｒ１１〜Ｒ１５のうちの１つは反応基であることが好ましい。反応基の総数が３つである場合において、その３つの反応基の導入位置が第１〜第３周辺ベンゼン環のそれぞれに分散されるため、立体障害の影響がより軽減されるからである。これにより、臭素化エポキシ化合物とトリフェニルベンゼン化合物とが反応しやすくなるからである。
【００５３】
第３条件として、Ｒ１〜Ｒ１５のそれぞれは水素基および水酸基のうちのいずれかであるか、Ｒ１〜Ｒ１５のそれぞれは水素基およびアミノ基のうちのいずれかであることが好ましい。すなわち、トリフェニルベンゼン化合物は、反応基として、水酸基およびアミノ基のうちのいずれか一方だけを含んでいることが好ましい。トリフェニルベンゼン化合物において十分な反応性が得られると共に、そのトリフェニルベンゼン化合物が容易に合成されるからである。
【００５４】
トリフェニルベンゼン化合物の具体例は、下記の式（１−１）および式（１−２）のそれぞれで表される化合物などである。上記した第１〜第３条件が満たされているからである。
【００５５】
【化４】
0006536158.tif 000005
【００５６】
式（１−１）に示した化合物は、１，３，５−トリス（４−ヒドロキシフェニル）ベンゼンである。この化合物は、反応基として水酸基だけを含んでおり、その水酸基の数は、３つである。式（１−２）に示した化合物は、１，３，５−トリス（４−アミノフェニル）ベンゼンである。この化合物は、反応基としてアミノ基だけを含んでおり、そのアミノ基の数は、３つである。
【００５７】
［他の材料］
この樹脂組成物は、上記した臭素化エポキシ化合物およびトリフェニルベンゼン化合物と共に、他の材料のうちのいずれか１種類または２種類以上を含んでいてもよい。
【００５８】
他の材料の種類は、特に限定されないが、例えば、添加剤、溶媒、他のエポキシ化合物、他の硬化剤および無機粒子などである。
【００５９】
添加剤は、例えば、硬化触媒およびカップリング剤などである。硬化触媒の具体例は、ホスフィン、イミダゾールおよびそれらの誘導体などであり、そのイミダゾールの誘導体は、例えば、２−エチル−４−メチルイミダゾールなどである。カップリング剤の具体例は、シランカップリング剤およびチタネートカップリング剤などである。
【００６０】
溶媒は、液体状の樹脂組成物において、臭素化エポキシ化合物およびトリフェニルベンゼン化合物を分散または溶解させるために用いられる。この溶媒は、有機溶剤などのうちのいずれか１種類または２種類以上であり、その有機溶剤の具体例は、メチルエチルケトン、メチルセロソルブ、メチルイソブチルケトン、ジメチルホルムアミド、プロピレングリコールモノメチルエーテル、トルエン、キシレン、アセトン、１，３−ジオキソラン、Ｎ−メチルピロリドンおよびγ−ブチロラクトンなどである。
【００６１】
他のエポキシ化合物は、臭素を構成元素として含んでいないエポキシ化合物である。この他のエポキシ化合物の具体例は、グリシジルエーテル型エポキシ化合物、グリシジルエステル型エポキシ化合物、グリシジルアミン型エポキシ化合物、ノボラック型エポキシ化合物、環状脂肪族型エポキシ化合物および長鎖脂肪族型エポキシ化合物などである。グリシジルエーテル型エポキシ化合物は、例えば、ビスフェノールＡ型エポキシ化合物およびビスフェノールＦ型エポキシ化合物などを含む。ノボラック型エポキシ化合物は、例えば、クレゾールノボラック型エポキシ化合物およびフェノールノボラック型エポキシ化合物などを含む。この他、エポキシ化合物の種類は、例えば、難燃性エポキシ化合物、ヒダントイン系エポキシ樹脂およびイソシアヌレート系エポキシ化合物などでもよい。
【００６２】
なお、グリシジルエーテル型エポキシ化合物の具体例は、グリシジルエーテル型の構造（基）を含んでいる化合物であれば、特に限定されない。このように特定の構造を含んでいれば種類が限定されないことは、グリシジルエステル型エポキシ化合物などの他のエポキシ化合物の具体例に関しても同様である。
【００６３】
他の硬化剤は、骨格として１，３，５−トリフェニルベンゼンを含んでいないが、１つ以上の反応基を含んでいる化合物である。この他の硬化剤の具体例は、フェノール、アミンおよび酸無水物などである。
【００６４】
無機粒子は、粒子状の無機材料のうちのいずれか１種類または２種類以上である。この無機粒子の具体例は、酸化マグネシウム（ＭｇＯ）、酸化アルミニウム（Ａｌ2 Ｏ3 ）および窒化ホウ素（ＢＮ）などである。
【００６５】
＜１−２．製造方法＞
この樹脂組成物は、例えば、以下の手順により製造される。
【００６６】
固体状の樹脂組成物を得る場合には、臭素化エポキシ化合物と、トリフェニルベンゼン化合物とを混合する。塊状などの臭素化エポキシ化合物を用いる場合には、混合前に臭素化エポキシ化合物を粉砕してもよい。このように混合前に粉砕してもよいことは、トリフェニルベンゼン化合物に関しても同様である。これにより、臭素化エポキシ化合物とトリフェニルベンゼン化合物とを含む固体状の樹脂組成物が得られる。
【００６７】
なお、固体状の樹脂組成物を得たのち、必要に応じて、金型などを用いて樹脂組成物を成形してもよい。
【００６８】
液体状の樹脂組成物を得る場合には、上記した臭素化エポキシ化合物とトリフェニルベンゼン化合物との混合物に溶媒を加えたのち、ミキサなどの撹拌装置を用いて溶媒を撹拌する。これにより、溶媒中に臭素化エポキシ化合物およびトリフェニルベンゼン化合物が分散または溶解される。よって、臭素化エポキシ化合物とトリフェニルベンゼン化合物とを含む液体状の樹脂組成物が得られる。
【００６９】
この他、液体状の樹脂組成物を得る場合には、固体状の樹脂組成物を加熱して、その樹脂組成物を溶融させてよい。この場合には、必要に応じて、金型などを用いて樹脂組成物の溶融物を成形したのち、その溶融物を冷却してもよい。
【００７０】
なお、臭素化エポキシ化合物などのエポキシ化合物としては、粉体状および塊状などの固体状の化合物を用いてもよいし、液体状の化合物を用いてもよいし、双方を併用してもよい。同様に、トリフェニルベンゼン化合物などの硬化剤としては、粉体状および塊状などの固体状の化合物を用いてもよいし、液体状の化合物を用いてもよいし、双方を併用してもよい。ここで説明したことは、上記した他の材料に関しても同様である。
【００７１】
＜１−３．作用および効果＞
この樹脂組成物によれば、臭素化エポキシ化合物と、式（１）に示したトリフェニルベンゼン化合物とを含んでいる。この場合には、上記したように、臭素化エポキシ化合物とトリフェニルベンゼン化合物との相乗作用により、樹脂硬化物において、高い熱伝導性を維持しつつ、難燃性および耐剥離性が向上する。よって、優れた熱的特性を得ることができる。
【００７２】
特に、式（１）において、Ｒ１〜Ｒ５のうちの１つ以上が反応基であり、Ｒ６〜Ｒ１０のうちの１つ以上が反応基であり、Ｒ１１〜Ｒ１５のうちの１つ以上が反応基であれば、臭素化エポキシ化合物とトリフェニルベンゼン化合物とが反応しやすくなるため、より高い効果を得ることができる。この場合には、Ｒ１〜Ｒ５のうちの１つが反応基であり、Ｒ６〜Ｒ１０のうちの１つが反応基であり、Ｒ１１〜Ｒ１５のうちの１つが反応基であれば、同様により高い効果を得ることができる。
【００７３】
また、式（１）において、Ｒ１〜Ｒ１５のそれぞれが水素基および水酸基のうちのいずれかであり、またはＲ１〜Ｒ１５のそれぞれが水素基およびアミノ基のうちのいずれかであれば、より高い効果を得ることができる。
【００７４】
また、トリフェニルベンゼン化合物が式（１−１）および式（１−２）のそれぞれに示した化合物のうちの一方または双方を含んでいれば、より高い効果を得ることができる。
【００７５】
＜２．樹脂シート＞
次に、本発明の一実施形態の樹脂シートに関して説明する。以下では、既に説明した樹脂組成物を「本発明の樹脂組成物」と呼称する。
【００７６】
樹脂シートは、本発明の樹脂組成物を含んでいる。この樹脂シートの構成は、本発明の樹脂組成物を含んでいれば、特に限定されない。すなわち、樹脂シートは、樹脂組成物と一緒に他の構成要素を備えていなくてもよいし、その樹脂組成物と一緒に他の構成要素を備えていてもよい。
【００７７】
＜２−１．構成＞
図１は、樹脂シート１０の断面構成を表している。この樹脂シート１０は、シート状に成形された樹脂組成物（樹脂組成物層１）であり、より具体的には、１つの樹脂組成物層１からなる単層体である。樹脂シート１０の厚さなどは、特に限定されない。樹脂組成物層１の構成は、シート状に成形されていることを除き、本発明の樹脂組成物の構成と同様である。
【００７８】
図２は、樹脂シート２０の断面構成を表している。この樹脂シート２０は、複数の樹脂組成物層１が積層された積層体である。樹脂シート２０において、樹脂組成物層１が積層される数（積層数）は、２層以上であれば、特に限定されない。図２では、例えば、樹脂組成物層１の積層数が３層である場合を示している。なお、樹脂シート２０において、各樹脂組成物層１の構成は、特に限定されない。すなわち、各樹脂組成物層１における樹脂組成物の構成は、同じでもよいし、異なってもよい。もちろん、複数の樹脂組成物層１のうち、一部の樹脂組成物層１における樹脂組成物の構成が同じでもよい。
【００７９】
図３は、樹脂シート３０の断面構成を表している。この樹脂シート３０は、シート状に成形された樹脂組成物（樹脂組成物層１）と共に芯材２を備えており、例えば、２つの樹脂組成物層１により芯材２が挟まれた３層構造を有している。
【００８０】
芯材２は、例えば、繊維状物質および非繊維状物質などのうちのいずれか１種類または２種類以上を含んでおり、シート状に成形されている。繊維状物質は、例えば、ガラス繊維、炭素繊維、金属繊維、天然繊維および合成繊維などであり、シート状に成形された繊維状物質は、例えば、織布および不織布などである。合成繊維の具体例は、ポリエステル繊維およびポリアミド繊維などである。非繊維状物質は、例えば、高分子化合物などであり、シート状に成形された非繊維状物質は、例えば、高分子フィルムなどである。高分子化合物の具体例は、ポリエチレンテレフタレート（ＰＥＴ）などである。
【００８１】
芯材２の厚さは、特に限定されないが、機械的強度および寸法安定性などの観点から、例えば、０．０３ｍｍ〜０．２ｍｍであることが好ましい。
【００８２】
なお、樹脂シート３０に用いられる樹脂組成物層１は、１層だけでもよいし、２層以上でもよい。このように１層でも２層以上でもよいことは、芯材２に関しても同様である。
【００８３】
また、樹脂シート３０は、２つの樹脂組成物層１により芯材２が挟まれた３層構造に限らず、樹脂組成物層１と芯材２とが積層された２層構造を有していてもよい。なお、２つ以上の樹脂シート３０が積層されていてもよい。
【００８４】
＜２−２．製造方法＞
樹脂シート１０を製造する場合には、例えば、本発明の樹脂組成物の製造方法と同様の手順を用いる。
【００８５】
具体的には、固体状の樹脂組成物を用いる場合には、シート状となるように樹脂組成物を成形して、樹脂組成物層１を形成する。この場合には、固体状の樹脂組成物をそのまま成形してもよいし、固体状の樹脂組成物の溶融物を成形してもよい。溶融物を成形する場合には、まず、固体状の樹脂組成物を加熱して、その樹脂組成物を溶融させる。続いて、樹脂組成物の溶融物を成形したのち、その成形物を冷却する。
【００８６】
液体状の樹脂組成物を用いる場合には、高分子フィルムなどの支持体の表面に液体状の樹脂組成物を塗布したのち、その液体状の樹脂組成物を乾燥させる。これにより、液体状の樹脂組成物に含まれていた溶媒が揮発するため、支持体の表面において樹脂組成物がシート状に成形される。すなわち、支持体の表面において樹脂組成物が膜化する。よって、樹脂組成物層１が形成される。こののち、支持体から樹脂組成物層１を剥離する。
【００８７】
樹脂シート２０を製造する場合には、上記した樹脂組成物層１の形成手順を繰り返して、複数の樹脂組成物層１を積層させる。この場合には、複数の樹脂組成物層１が積層された積層体を形成したのち、必要に応じて加熱しながら、積層体を加圧してもよい。これにより、樹脂組成物層１同士が密着する。
【００８８】
３層構造を有する樹脂シート３０を製造する場合には、例えば、液体状の樹脂組成物を芯材２の両面に塗布したのち、その液体状の樹脂組成物を乾燥させる。これにより、芯材２を挟むように２つの樹脂組成物層１が形成される。この液体状の樹脂組成物の塗布工程では、芯材２が繊維状物質を含んでいる場合には、その液体状の樹脂組成物により芯材２の表面が被覆されると共に、その液体状の樹脂組成物の一部が芯材２の内部に含浸する。芯材２が非繊維状物質を含んでいる場合には、その液体状の樹脂組成物により芯材２の表面が被覆される。
【００８９】
もちろん、２層構造を有する樹脂シート３０を製造する場合には、液体状の樹脂組成物を芯材２の片面だけに塗布すればよい。
【００９０】
なお、樹脂シート３０を製造する場合には、例えば、固体状の樹脂組成物を加熱して、その樹脂組成物を溶融させたのち、その溶融物中に芯材２を浸漬させてもよい。この場合には、溶融物中から芯材２を取り出したのち、その芯材２を冷却する。これにより、芯材２の両面に樹脂組成物層１が形成される。
【００９１】
ここで、樹脂シート１０〜３０を製造するために液体状の樹脂組成物を用いる場合には、上記したように、乾燥工程において液体状の樹脂組成物が膜化（固体化）する。ただし、ここで説明する「膜化（固体化）」とは、流動性を有する状態（液体状態）の物質が自立可能な状態（固体状態）に変化することを意味しており、いわゆる半硬化状態も含む。すなわち、液体状の樹脂組成物が膜化する場合には、硬化反応が実質的に完了していないため、その樹脂組成物が実質的に未硬化の状態にある。このため、液体状の樹脂組成物を膜化させる際の乾燥条件は、硬化反応を実質的に完了させない条件であることが好ましい。具体的には、乾燥温度は６０℃〜１５０℃であると共に乾燥時間は１分間〜１２０分間であることが好ましく、乾燥温度は７０℃〜１２０℃であると共に乾燥時間は３分間〜９０分間であることがより好ましい。
【００９２】
このように硬化反応を実質的に完了させない条件が好ましいことは、樹脂シート１０〜３０を製造するために固体状の樹脂組成物の溶融物を用いる場合に関しても同様である。すなわち、固体状の樹脂組成物を溶融させる際の加熱条件（加熱温度および加熱時間）は、硬化反応を実質的に完了させない条件であることが好ましい。
【００９３】
＜２−３．作用および効果＞
この樹脂シートによれば、上記した本発明の樹脂組成物を含んでいるので、その樹脂組成物と同様の理由により、優れた熱的特性を得ることができる。これ以外の作用および効果は、本発明の樹脂組成物と同様である。
【００９４】
＜３．樹脂硬化物＞
次に、本発明の一実施形態の樹脂硬化物に関して説明する。
【００９５】
＜３−１．構成＞
樹脂硬化物は、上記した樹脂組成物の硬化反応物を含んでおり、より具体的には、臭素化エポキシ化合物とトリフェニルベンゼン化合物との硬化反応物を含んでいる。この硬化反応物では、臭素化エポキシ化合物に含まれているエポキシ基と、トリフェニルベンゼン化合物に含まれている反応基とが架橋反応しているため、いわゆる架橋ネットワークが形成されている。
【００９６】
＜３−２．製造方法＞
この樹脂硬化物を製造する場合には、樹脂組成物を加熱する。これにより、樹脂組成物が硬化反応するため、硬化反応物である樹脂硬化物が得られる。
【００９７】
加熱温度および加熱時間などの加熱条件は、特に限定されないが、上記した樹脂シートの製造方法とは異なり、硬化反応を実質的に進行させる条件であることが好ましい。
【００９８】
＜３−３．作用および効果＞
この樹脂硬化物によれば、上記した本発明の樹脂組成物の硬化反応物を含んでいるので、その樹脂組成物と同様の理由により、優れた熱的特性を得ることができる。これ以外の作用および効果は、本発明の樹脂組成物と同様である。
【００９９】
＜４．樹脂基板＞
次に、本発明の一実施形態の樹脂基板に関して説明する。以下では、既に説明した樹脂シートを「本発明の樹脂シート」、樹脂硬化物を「本発明の樹脂硬化物」とそれぞれ呼称する。
【０１００】
樹脂基板は、上記した樹脂硬化物の適用例の１つであり、ここで説明する樹脂基板は、例えば、本発明の樹脂シートの硬化反応物である。この樹脂基板の構成は、１または２以上の樹脂シートの硬化反応物を含んでいれば、特に限定されない。
【０１０１】
＜４−１．構成＞
図４は、樹脂基板４０の断面構成を表している。この樹脂基板４０は、図１に示した樹脂シート１０の硬化反応物である。すなわち、樹脂基板４０は、樹脂組成物層１の硬化反応物（樹脂硬化物層３）であり、より具体的には、１つの樹脂硬化物層３からなる単層体である。
【０１０２】
図５は、樹脂基板５０の断面構成を表している。この樹脂基板５０は、図２に示した樹脂シート２０の硬化反応物であり、より具体的には、複数の樹脂組成物層１の硬化反応物（樹脂硬化物層３）が積層された積層体である。樹脂硬化物層３が積層される数（積層数）は、２層以上であれば、特に限定されない。図５では、例えば、樹脂硬化物層３の積層数が３層である場合を示している。
【０１０３】
図６は、樹脂基板６０の断面構成を表している。この樹脂基板６０は、図３に示した樹脂シート３０の硬化反応物であり、より具体的には、２つの樹脂硬化物層３により１つの芯材２が挟まれた３層構造を有している。
【０１０４】
図７は、樹脂基板７０の断面構成を表している。この樹脂基板７０では、２つ以上の樹脂シート３０の硬化反応物が積層されている。ここでは、例えば、３つの樹脂シート３０の硬化反応物が積層されている。すなわち、２つの樹脂硬化物層３により１つの芯材２が挟まれた３層構造が形成されており、その３層構造が３段重ねられている。
【０１０５】
なお、上記した３層構造が重ねられる数（段数）は、３段に限らず、２段でもよいし、４段以上でもよい。この段数は、樹脂基板７０の厚さおよび強度などの条件に基づいて適宜設定可能である。
【０１０６】
ここでは図示していないが、樹脂基板７０は、金属層を備えていてもよい。この金属層は、例えば、最上層の樹脂硬化物層３の表面に設けられると共に、最下層の樹脂硬化物層３の表面に設けられる。
【０１０７】
金属層は、例えば、銅、ニッケルおよびアルミニウムなどのうちのいずれか１種類または２種類以上を含んでいる。また、金属層は、例えば、金属箔および金属板などのうちのいずれか１種類または２種類以上を含んでおり、単層でもよいし、多層でもよい。金属層の厚さは、特に限定されないが、例えば、３μｍ〜１５０μｍである。この金属層を備えた樹脂基板７０は、いわゆる金属張り基板である。
【０１０８】
なお、金属層は、最上層の樹脂硬化物層３の表面だけに設けられてもよいし、最下層の樹脂硬化物層３の表面だけに設けられてもよい。
【０１０９】
この金属層を備えた樹脂基板７０には、必要に応じて、エッチング処理および穴開け処理などの各種処理のうちのいずれか１種類または２種類以上が施されていてもよい。この場合には、樹脂基板７０と、上記した各種処理が施された金属層と、樹脂シート１０〜３０のうちのいずれか１種類または２種類以上とを重ねることで、多層基板としてもよい。
【０１１０】
このように、金属層を設けたり、多層基板としてもよいことは、樹脂基板７０に限らず、上記した樹脂基板４０〜６０に関しても同様である。
【０１１１】
＜４−２．製造方法＞
樹脂基板４０を製造する場合には、樹脂シート１０を加熱する。これにより、上記したように、樹脂組成物層１中において樹脂組成物の硬化反応が実質的に完了するため、図４に示したように、樹脂組成物層１の硬化反応物である樹脂硬化物層３が形成される。
【０１１２】
樹脂基板５０を製造する場合には、樹脂シート２０を加熱する。これにより、上記したように、各樹脂組成物層１中において樹脂組成物の硬化反応が実質的に完了するため、図５に示したように、複数の樹脂組成物層１の硬化反応物である複数の樹脂硬化物層３が形成される。
【０１１３】
樹脂基板６０を製造する場合には、樹脂シート３０を加熱する。これにより、上記したように、各樹脂組成物層１中において樹脂組成物の硬化反応が実質的に完了するため、図６に示したように、芯材２の両面に樹脂組成物層１の硬化反応物である樹脂硬化物層３が形成される。
【０１１４】
図８は、樹脂基板７０の製造方法を説明するために、図７に対応する断面構成を表している。この樹脂基板７０を製造する場合には、まず、図８に示したように、３つの樹脂シート３０を積層させる。これにより、３つの樹脂シート３０の積層体が得られる。こののち、積層体を加熱する。これにより、各樹脂シート３０では、各樹脂組成物層１中において樹脂組成物の硬化反応が実質的に完了するため、図７に示したように、各芯材２の両面に、樹脂組成物層１の硬化反応物である樹脂硬化物層３が形成される。
【０１１５】
ここで、樹脂シート１０〜３０を製造するために樹脂組成物の溶融物を用いる場合には、上記したように、樹脂組成物の溶融時において硬化反応が実質的に完了することを回避する。このため、樹脂組成物の硬化反応が実質的に完了する温度よりも、溶融物を得るために樹脂組成物を加熱する温度を低くすることが好ましい。言い替えれば、樹脂組成物の溶融温度は、その樹脂組成物の硬化反応が実質的に完了する温度よりも低いことが好ましい。
【０１１６】
一例を挙げると、金型を用いた成形工程では、一般的に、成形時の加熱温度の最高値（最高温度）が２５０℃程度になる。このため、樹脂組成物の溶融温度は、２５０℃よりも低い温度であることが好ましく、２００℃以下であることがより好ましい。
【０１１７】
ここで説明する「溶融温度」とは、樹脂組成物の硬化反応が実質的に完了することを回避しつつ、その樹脂組成物が固体状態から流動（溶融）状態に変化する温度である。この溶融温度を特定するためには、例えば、ホットプレートなどの加熱器具を用いて樹脂組成物を加熱しながら、その樹脂組成物の状態を目視で観察する。この場合には、へらなどを用いて樹脂組成物を混ぜ合わせながら、加熱温度を次第に上昇させる。これにより、樹脂組成物が溶融し始めた温度を溶融温度とする。
【０１１８】
上記したように、成形時の最高温度が２５０℃程度である場合には、例えば、その成形時の加熱温度を樹脂組成物の溶融温度よりも５０℃以上高い温度、具体的には１００℃〜２５０℃とすると共に、加熱時間を１分間〜３００分間程度とする。これにより、硬化反応が実質的に完了する温度において樹脂組成物が十分に加熱されるため、その硬化反応が均一に進行する。
【０１１９】
なお、金型を用いた成形工程では、必要に応じて、プレス機などを用いて樹脂組成物を加圧してもよいし、その樹脂組成物が存在する環境中の圧力を増減してもよい。
【０１２０】
特に、樹脂基板７０を製造する場合には、樹脂シート３０の積層方向において積層体を加圧しながら、その積層体を加熱することが好ましい。樹脂シート３０同士の密着性などが向上するからである。この場合の加熱条件および加圧条件は、特に限定されない。一例を挙げると、加熱温度は１００℃〜２５０℃、加熱時間は１分間〜３００分間であると共に、加圧圧力は０．５ＭＰａ〜８ＭＰａである。
【０１２１】
＜４−３．作用および効果＞
この樹脂基板によれば、本発明の樹脂硬化物を含んでいるので、その樹脂硬化物と同様の理由により、優れた熱的特性を得ることができる。これ以外の作用および効果は、本発明の樹脂硬化物と同様である。
【実施例】
【０１２２】
本発明の実施例に関して、詳細に説明する。
【０１２３】
（実験例１〜７）
以下で説明する手順により、２種類の樹脂基板５０，７０を製造した。なお、以下で説明する含有量（質量部）は、固形分に換算した値である。
【０１２４】
まず、図５に示したように、複数の樹脂硬化物層３が積層された積層体である樹脂基板５０を製造した。最初に、エポキシ化合物と、硬化剤と、添加剤（硬化触媒）とを混合した。この場合には、エポキシ化合物に含まれているエポキシ基の数と硬化剤に含まれている活性水素の数との比が１：１になるように、エポキシ化合物と硬化剤との混合比を調整した。
【０１２５】
エポキシ化合物および硬化剤のそれぞれの種類および混合物中の含有量（質量部）は、表１に示した通りである。エポキシ化合物として、ＤＩＣ株式会社製ＥＰＩＣＬＯＮ１５２（化Ａ）と、日本化薬株式会社製ＢＲＥＮ１０５（化Ｂ）と、三菱化学株式会社製１００１（化Ｃ）とを用いた。硬化剤として、式（１−１）に示した化合物（ＴＨＰＢ）と、式（１−２）に示した化合物（ＴＡＰＢ）と、エア・ウォーター株式会社製ＨＥ−２００（ＢＡ）とを用いた。硬化触媒として、２−エチル−４−メチルイミダゾールを用いると共に、その硬化触媒の添加量は、エポキシ化合物と硬化剤との合計に対して１質量％とした。表１において、「Ｂｒ」の有無は、エポキシ化合物が臭素を構成元素として含んでいるか否かを表していると共に、「ＴＰＢ骨格」の有無は、硬化剤が骨格として１，３，５−トリフェニルベンゼンを含んでいるか否かを表している。
【０１２６】
続いて、溶媒（メチルエチルケトン）に混合物を投入したのち、その溶媒を撹拌した。これにより、溶媒中においてエポキシ化合物および硬化剤が溶解されたため、液体状の樹脂組成物が得られた。この場合には、固形分（エポキシ化合物および硬化剤）の濃度を６５質量％とした。
【０１２７】
続いて、支持体（ＰＥＴフィルム，厚さ＝０．０５ｍｍ）の表面に液体状の樹脂組成物を塗布したのち、その液体状の樹脂組成物を乾燥（温度＝１００℃）させた。これにより、支持体の表面に樹脂組成物層１が形成されたため、図１に示した単層体である樹脂シート１０（厚さ＝０．１ｍｍ）が得られた。こののち、支持体から樹脂シート１０を剥離した。
【０１２８】
続いて、１０枚の樹脂シート１０を重ねて、図２に示した積層体である樹脂シート２０（樹脂組成物層１の積層数＝１０層）を作製した。最後に、平板プレス機を用いて積層体を加熱（温度＝１７０℃）および加圧（圧力＝１ＭＰａ，時間＝２０分間）したのち、さらに積層体を加熱（温度＝２００℃）および加圧（圧力＝４ＭＰａ，時間＝１時間）した。この加熱工程では、各樹脂組成物層１中において樹脂組成物の硬化反応が実質的に完了したため、その樹脂組成物の硬化反応物を含む樹脂硬化物層３が形成された。これにより、樹脂基板５０（樹脂硬化物層３の積層数＝１０層，厚さ＝０．９ｍｍ）が完成した。
【０１２９】
また、図６および図７に示したように、複数の樹脂基板６０が積層された積層体である樹脂基板７０を製造した。この場合には、以下で説明する手順を除き、上記した樹脂基板５０と同様の製造手順を用いた。
【０１３０】
溶媒により混合物が溶解された溶液に無機粒子を添加したのち、その溶液を撹拌した。無機粒子として、酸化アルミニウム（Ａｌ2 Ｏ3 ，電気化学工業株式会社製，平均粒径＝４０μｍ〜５０μｍ）用いた。この平均粒径は、メジアン径Ｄ５０である。これにより、溶液中において無機粒子が分散されたため、その無機粒子を含む液体状の樹脂組成物が得られた。無機粒子の含有量は、エポキシ化合物と硬化剤との合計に対して２３０質量部とした。
【０１３１】
続いて、芯材２（ガラス繊維織布，厚さ＝０．０５ｍｍ，布重量＝５０ｇ／ｍ2 ）の両面に液体状の樹脂組成物を塗布したのち、その液体状の樹脂組成物を乾燥（温度＝１００℃）させた。これにより、芯材２の両面に樹脂組成物層１が形成されたため、樹脂シート３０（布重量＝３５０ｇ／ｍ2 ）が得られた。
【０１３２】
続いて、６枚の樹脂シート３０を重ねて、図８に示した積層体（樹脂シート３０の段数＝６段）を作製した。最後に、平板プレス機を用いて積層体を加熱（温度＝１７０℃）および加圧（圧力＝１ＭＰａ，時間＝２０分間）したのち、さらに積層体を加熱（温度＝２００℃）および加圧（圧力＝４ＭＰａ，時間＝１時間）した。この加熱工程では、各樹脂組成物層１中において樹脂組成物の硬化反応が実質的に完了したため、その樹脂組成物の硬化反応物を含む樹脂硬化物層３が形成された。これにより、図７に示した樹脂基板７０（樹脂基板６０の段数＝６段）が完成した。
【０１３３】
この樹脂基板５０，７０（樹脂硬化物層３）の熱的特性を調べたところ、表１に示した結果が得られた。ここでは、樹脂基板７０を用いて難燃性および耐剥離性を調べると共に、樹脂基板５０を用いて熱伝導性を調べた。
【０１３４】
難燃性を調べる場合には、ＵＬ９４に準拠した燃焼性試験を実施して、難燃性クラスを判定した。この場合には、５つの測定用試料を用いて、その５つの測定用試料を１組として燃焼性試験を実施した。
【０１３５】
耐剥離性を調べる場合には、ＪＩＳ  Ｃ  ６４８１に準拠した引きはがし試験を実施した。この場合には、最初に、金属張り基板を作製した。この金属張り基板は、最上層の樹脂硬化物層３の表面に金属層である銅箔（厚さ＝３５μｍ）が設けられた樹脂基板７０である。続いて、常温環境中（温度＝２３℃）において引きはがし試験を実施して、引きはがし強さ（ｋＮ／ｍ）を測定した。続いて、未試験の測定用試料を高温環境中に放置（温度＝１８０℃，時間＝１０００時間）したのち、再び引きはがし試験を実施して、引きはがし強さ（ｋＮ／ｍ）を測定した。最後に、変化率（％）＝［（高温放置後の引きはがし強さ−高温放置前の引きはがし強さ）／高温放置前の引きはがし強さ］×１００で表される計算式に基づいて、高温放置の前後における引きはがし強さの変化率を算出した。
【０１３６】
熱伝導性を調べる場合には、最初に、常温環境中（温度＝２３℃）において、測定用試料の熱伝導率（Ｗ／（ｍ・Ｋ））を測定した。具体的には、樹脂基板５０を切断して、円形状の測定用試料（直径＝１０ｍｍ，厚さ＝０．９ｍｍ）を作製した。続いて、熱伝導率測定装置（アドバンス理工株式会社（旧アルバック理工株式会社）製ＴＣシリーズ）を用いて測定用試料を分析して、熱拡散係数α（ｍ2 ／ｓ）を測定した。また、サファイアを標準試料として、示差走査熱量分析（ＤＳＣ）を用いて測定用試料の比熱Ｃｐを測定した。さらに、アルキメデス法を用いて測定用試料の密度ｒを測定した。続いて、下記の数式（Ａ）に基づいて、熱伝導率λ（Ｗ／（ｍ・Ｋ））を算出した。
【０１３７】
λ＝α×Ｃｐ×ｒ  ・・・（Ａ）
（λは熱伝導率（Ｗ／（ｍ・Ｋ））、αは熱拡散率（ｍ2 ／ｓ）、Ｃｐは比熱（Ｊ／ｋｇ・Ｋ）、ｒは密度（ｋｇ／ｍ3 ）である。）
【０１３８】
続いて、測定用試料を高温環境中に放置（温度＝１８０℃，時間＝１０００時間）したのち、再び熱伝導率（Ｗ／（ｍ・Ｋ））を測定した。最後に、変化率（％）＝［（高温放置後の熱伝導率−高温放置前の熱伝導率）／高温放置前の熱伝導率］×１００で表される計算式に基づいて、高温放置の前後における熱伝導率の変化率を算出した。
【０１３９】
【表１】
0006536158.tif 000006
【０１４０】
難燃性クラス、引きはがし強さおよび熱伝導率は、樹脂組成物の組成に応じて大きく変動した。
【０１４１】
詳細には、硬化剤としてトリフェニルベンゼン化合物を用いたが、エポキシ化合物として臭素化エポキシ化合物を用いなかった場合（実験例５）には、高温放置の前後において引きはがし強さおよび熱伝導率はいずれも変化しなかったが、樹脂基板７０が燃焼した。
【０１４２】
また、エポキシ化合物として臭素化エポキシ化合物を用いたが、硬化剤としてトリフェニルベンゼン化合物を用いなかった場合（実験例６，７）には、難燃性クラスに関して良好な判定（Ｖ−０）は得られたが、引きはがし強さおよび熱伝導率がいずれも著しく低下した。
【０１４３】
これに対して、エポキシ化合物として臭素化エポキシ化合物を用いると共に、硬化剤としてトリフェニルベンゼン化合物を用いた場合（実験例１〜４）には、難燃性クラスに関して良好な判定（Ｖ−０）が得られると共に、引きはがし強さおよび熱伝導率のそれぞれの低下が大幅に抑えられた。この場合には、特に、熱伝導率の低下が著しく抑えられると共に、場合によっては熱伝導率が高温放置の前後において変化しなかった。
【０１４４】
表１に示した結果から、樹脂組成物が臭素化エポキシ化合物と式（１）に示したトリフェニルベンゼン化合物とを含んでいると、樹脂硬化物において、高い熱伝導性を維持しつつ、難燃性および耐剥離性が改善された。よって、優れた熱的特性が得られた。
【０１４５】
以上、実施形態および実施例を挙げながら本発明を説明したが、本発明は実施形態および実施例において説明した態様に限定されず、種々の変形が可能である。
【符号の説明】
【０１４６】
１…樹脂組成物層、２…芯材、３…樹脂硬化物層、１０，２０，３０…樹脂シート、４０，５０，６０，７０…樹脂基板。
【図１】
0006536158.tif 000012
【図２】
0006536158.tif 000013
【図３】
0006536158.tif 000014
【図４】
0006536158.tif 000015
【図５】
0006536158.tif 000016
【図６】
0006536158.tif 000017
【図７】
0006536158.tif 000018
【図８】
0006536158.tif 000019